(57)【要約】      （修正有）【課題】耐熱性、透明性に優れ、機械物性、溶融物性を有する脂肪族ポリカーボネート重合体を提供する。【解決手段】  一般式（１）2007146019.tif 000013（Ｘ１、Ｘ２はＯ、Ｎ−Ｒ７、Ｓであり、互いに同一でも異なっていても良い。Ｒ１,Ｒ２はＣが１〜１０のアルキレン鎖、Ｒ３〜Ｒ７は水素原子またはＣが１〜１０のアルキル基、シクロアルキル基、フェニル基、Ｚ１，Ｚ２は乳酸及び／またはグリコール酸由来の単位を含む（ポリ）エステル由来のユニット）で表されるポリカーボネートユニット（ｐ）を含んでなるＭｗ５０００〜２０００００であるポリカーボネート、および当該重合体からなる成形体。【選択図】なし【特許請求の範囲】
【請求項１】
一般式（１）
【化１】
2007146019.tif 000011
（一般式（１）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ２はそれぞれ同一でも異なっていてもよい）表されるポリカーボネートユニット（ｐ）を含んでなる重量平均分子量５０００〜２０００００であるポリカーボネート重合体。
【請求項２】
一般式（２）
【化２】
2007146019.tif 000012
（一般式（２）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ１はそれぞれ同一でも異なっていてもよい）で表される２価アルコール（Ａ）とカーボネート前駆体から製造することを特徴とする請求項１記載のポリカーボネート重合体の製造方法。
【請求項３】
前記ポリカーボネート重合体であって、当該ポリカーボネート重合体におけるグリコール酸及び／または乳酸由来のユニットの合計量が５重量％〜９０重量％であることを特徴とする請求項１に記載のポリカーボネート重合体。
【請求項４】
請求項１に記載されたポリカーボネート重合体からなる成形品。
【請求項５】
請求項１に記載されたポリカーボネート重合体からなる光ディスク用基材。
【請求項６】
請求項１に記載されたポリカーボネート重合体からなるシート。
【請求項７】
請求項１に記載されたポリカーボネート重合体からなる容器。
【発明の詳細な説明】
【技術分野】
【０００１】
本発明は、透明性、耐熱性に優れたポリカーボネート重合体、その製造方法およびポリカーボネート重合体からなる成形品、光ディスク用基材、シート、容器に関する。
【背景技術】
【０００２】
近年、環境保護に対する関心が高まってきており、日本においてはグリーン購入法による環境にやさしい材料の購入推進や、容器包装リサイクル法や家電リサイクル法によるプラスチック材料、電化製品のリサイクル推進等はその現われである。このような一連の流れの中で、環境負荷の低い脂肪族ポリエステルや脂肪族ポリカーボネート等のポリマーが注目されている。
【０００３】
とりわけ、原材料として植物由来のモノマーを用いたポリマーは、大きな期待を持って開発が進められている。
【０００４】
この様な脂肪族ポリエステルの一つであるポリ乳酸は、透明性が高く、強靱である上に、トウモロコシから大量に生産される乳酸を自己縮合させたポリマーであり、汎用樹脂として使用する場合には廃棄後に環境を汚染することなく分解するので環境にやさしく、また医療用材料として生体内に留置された場合には医療用材料としての目的達成後に生体に毒性を及ぼすことなく生体内で分解・吸収されるので生体にもやさしい。
【０００５】
しかし、耐熱性という観点からすると、ポリ乳酸は汎用樹脂として使用するには十分であるとは言い難い。それ故、十分に高い耐熱性と分子量を有する、脂肪族ポリエステルや脂肪族ポリカーボネートのホモポリマー、コポリマーの出現が熱望されていた。
このため、ポリ乳酸と代表的な汎用透明耐熱ポリマーであるポリカーボネート樹脂との共重合体が特許文献１により提案されている。
【０００６】
しかしながら、このものはポリ乳酸の耐熱性を向上させることには貢献しているものの、ポリカーボネート樹脂の本来の耐熱性を大幅に低下させ、充分な耐熱性を与えたものとは言い難い。
【０００７】
さらには、環境負荷の低いポリ乳酸を用いながらも、耐熱性を高める場合はポリカーボネート樹脂を５０〜９０％（重量）が好ましいとされ、必ずしも環境負荷の低減に対して大きな貢献をしているとは言い難い。
【０００８】
また、肪族ポリカーボネートの一つとして、非特許文献１にイソソルビドとホスゲンから作られるポリカーボネートが開示されている。
【０００９】
これによれば、このポリカーボネートはＭｗ＝３．２万と記載されているが、具体的なポリマー特性は記載されておらず、後述比較例１に示されるように、本発明者らが追試したところ、充分な分子量を有するイソソルビドポリカーボネート樹脂は、高Ｔｇではあるものの、堅くて脆く、また流動性が悪く成形不可能な、実用的な樹脂ではないことが判明した。
【００１０】
しかしながら、イソソルビドは近年トウモロコシ等から得られるでんぷんを原料に、グルコースからソルビトールを得て製造されている、非常に環境に優しい非石油原料であり、これを用いたポリマーはポリ乳酸に続く環境負荷の低い材料となると期待されている。
【００１１】
また、特許文献２には脂肪族環状カーボネートである１，２−Ｏ−ｉｓｏｐｒｏｐｙｌｉｄｅｎｅ−Ｄ−ｘｙｌｏｆｕｒａｎｏｓｅ−３，５−ｃｙｃｌｉｃ  ｃａｒｂｏｎａｔｅ（ＩＰＸＴＣ）とポリ乳酸のコポリマーに関する記載がある。これによれば、脂肪族ポリカーボネート成分のＩＰＸＴＣが６０ｍｏｌ％含まれるポリ乳酸とのコポリマーはＴｇ＝９０℃と記載されている。しかし、ＩＰＸＴＣが６０ｍｏｌ％含まれるＰＬＡとＩＰＸＴＣのコポリマーは重量比に直すとＰＬＡ／ＩＰＸＴＣ＝１８／８２（ｗｔ％）となり、高価なＩＰＸＴＣを多量に使用しなければならない。また、ＩＰＸＴＣの添加量を多くすると収率が低下し、得られるコポリマーの分子量も低くなるという問題点もある。
以上の事から、十分に高い耐熱性と分子量を有し、工業的に成形可能であり汎用ポリマーとして充分な物性を有し、且つ経済的に製造可能な、環境負荷の低い脂肪族のポリマーは知られていない。
【特許文献１】特許―３４６０７７７
【特許文献２】ＵＳ−６０９３７９２  ５−１０ページ
【非特許文献１】Ｊｏｕｒｎａｌ Ｆｕｒ Ｐｒａｋｔｉｓｃｈｅ Ｃｈｅｍｉｅ Ｃｈｅｍｉｋｅｒ−Ｚｅｉｔｕｎｇ（１９９２），３３４（４），２９８―３１０ページ
【発明の開示】
【発明が解決しようとする課題】
【００１２】
本発明の課題は、環境負荷の低い材料を用いて耐熱性、透明性、溶融流動性、加工性、機械物性に優れた高分子量のポリカーボネート重合体を提供する事にある。
【課題を解決するための手段】
【００１３】
本発明は、一般式（１）
【００１４】
【化１】
2007146019.tif 000002
【００１５】
（一般式（１）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ２はそれぞれ同一でも異なっていてもよい）表されるポリカーボネートユニット（ｐ）を含んでなる重量平均分子量５０００〜２０００００であるポリカーボネート重合体を提供する。
一般式（２）
【００１６】
【化２】
2007146019.tif 000003
【００１７】
（一般式（２）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ１はそれぞれ同一でも異なっていてもよい）で表される２価アルコール（Ａ）とカーボネート前駆体から製造する前記ポリカーボネート重合体の製造方法は本発明の好ましい態様である。
【００１８】
前記ポリカーボネート重合体であって、当該ポリカーボネート重合体におけるグリコール酸及び／または乳酸由来のユニットの合計量が５重量％〜９０重量％である前記ポリカーボネート重合体は本発明の好ましい態様である。
【００１９】
前記ポリカーボネート重合体からなる成形品は本発明の好ましい態様である。
【００２０】
前記ポリカーボネート重合体からなる光ディスク用基材も本発明の好ましい態様である。
【００２１】
前記ポリカーボネート重合体からなるシートも本発明の好ましい態様である。
【００２２】
前記ポリカーボネート重合体からなる容器も本発明の好ましい態様である。
【発明の効果】
【００２３】
本発明で示すポリカーボネート重合体は、優れた耐熱性、透明性、実用的に十分な機械物性、溶融物性、加工性を有しており、光ディスク用基材、容器や包装材料、その他汎用樹脂として好適に使用する事ができる。
【発明を実施するための最良の形態】
【００２４】
本発明は、耐熱性、透明性、溶融流動性、加工性、機械特性等に優れた高分子量ポリカーボネート重合体に関するものである。詳しくは、一般式（１）
【００２５】
【化３】
2007146019.tif 000004
【００２６】
（一般式（１）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ１はそれぞれ同一でも異なっていてもよい）で表されるポリカーボネートユニット（ｐ）を含んでなるポリカーボネート重合体に関するものである。
【００２７】
本発明で示すポリカーボネートユニット（ｐ）は、一般式（１）
【００２８】
【化４】
2007146019.tif 000005
【００２９】
（一般式（１）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来のユニットを示し、Ｚ１，Ｚ１はそれぞれ同一でも異なっていてもよい）で示されるものであり、
一般式（３）で示す脂環式ジオール（Ｂ）
【００３０】
【化５】
2007146019.tif 000006
【００３１】
（一般式（３）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い）由来のユニット（ｑ）とＺ１，Ｚ２で示す乳酸及び／またはグリコール酸由来の単位を含む（ポリ）エステル由来のユニット（ｒ）がエステル結合で結合したユニットが、カーボネート結合で結合したユニットである。
【００３２】
脂環式ジオール由来のユニット（ｑ）としては一般式（４）
【００３３】
【化６】
2007146019.tif 000007
【００３４】
で表されるイソソルビド由来のユニットを含むものが好ましく、さらに好ましくは、一般式（４）で示されるイソソルビド由来のユニットからなるものが好ましい。
【００３５】
一般式（１）、一般式（２）および一般式（４）においてＺ１又はＺ２で示される乳酸及び／またはグリコール酸由来の単位を含む（ポリ）エステル由来のユニット（ｒ）は、乳酸および／又はグリコール酸由来の単位を含む（ポリ）エステルに由来するユニットであり、好ましくは、（ポリ）エステル由来のユニットにおける乳酸とグリコール酸の合計の重量％が５０％以上、さらに好ましくは７０％以上のものである。より好ましくは、乳酸およびグリコール酸由来の単位のみからなるユニットであり、もっとも好ましくは、乳酸由来の単位のみからなるユニットである。乳酸由来の単位としては、Ｌ−乳酸、Ｄ−乳酸、それらの混合物由来のユニットのいずれでも使用することができる。Ｚ１、Ｚ２は同一又は異なったものであってもよい。
【００３６】
ポリエステル由来のユニット（ｒ）の中の乳酸、グリコール酸以外の構成単位としては、ヒドロキシカルボン酸類、脂肪族ジカルボン酸類、脂肪族ジオール類を用いることができる。用いるヒドロキシカルボン酸類としては、炭素数２〜１０の乳酸、グリコール酸以外のヒドロキシカルボン酸類が好ましい。脂肪族ジカルボン酸類としては、炭素数２〜３０の飽和及び／又は不飽和脂肪族ジカルボン酸が好ましい。これらは、単独で又は二種以上の組合せて使用することができる。
【００３７】
ポリカーボネートユニット（ｐ）中におけるポリエステル由来のユニット（ｑ）の重量％は、５重量％〜９０重量％であり、好ましくは１５重量％〜８５重量％であり、さらに好ましくは２０重量％〜８０重量％である。
【００３８】
ポリカーボネートユニット（ｐ）の重量平均分子量としては、特に限定されないが、好ましくは２６２〜５００００であり、より好ましくは２９０〜３００００、更に好ましくは５００〜２００００である。
【００３９】
本発明で示すポリカーボネート重合体の製造方法は特に限定されないが、
一般式（２）
【００４０】
【化７】
2007146019.tif 000008
【００４１】
（一般式（２）において、Ｘ１、Ｘ２はＯ、Ｎ−Ｒ７、Ｓであり、互いに同一でも異なっていても良い。また、Ｒ１,Ｒ２は炭素数が１〜１０のアルキレン鎖であり、直鎖状でも分岐状でも良い。また、Ｒ３〜Ｒ７は水素原子または炭素数が１〜１０のアルキル基、シクロアルキル基、フェニル基であり、アルキル基は直鎖状でも分岐状でも良く、シクロアルキル基、フェニル基は置換基を有していても良い、Ｚ１，Ｚ２は乳酸及び／またはグリコール酸由来の単位を含む（ポリ）エステル由来の構成単位を示し、Ｚ１，Ｚ１はそれぞれ同一でも異なっていてもよい）表される２価アルコール（Ａ）とカーボネート前駆体から製造する方法が好ましい。
【００４２】
２価アルコール（Ａ）としては、一般式（５）
【００４３】
【化８】
2007146019.tif 000009
【００４４】
（Ｚ１，Ｚ２は乳酸及び／またはグリコール酸由来の単位を含む（ポリ）エステル由来の構成単位を示し、Ｚ１，Ｚ１はそれぞれ同一でも異なっていてもよい）表される２価アルコールが好ましい。
【００４５】
一般式（２）で示される２価アルコール（Ａ）を得るためには、公知公用の方法得ることができる。例えば、脂環式ジオール（Ｂ）と乳酸、グリコール酸、必要に応じて他のヒドロキシカルボン酸、ジカルボン酸、脂肪族ジオール等を公知公用の方法を用いてエステル化反応を行う、または脂環式ジオール（Ｂ）とヒドロキシカルボン酸の２量体、具体的にはグリコール酸の２量体であるグリコライドや乳酸の環状２量体であるラクチド等を開環付加反応させることにより得ることが出来る。
【００４６】
本発明で示すカーボネート前駆体とは、２個の水酸基を有する２価アルコールまたは２価フェノールと反応してポリカーボネートを与えるカルボニル等価体のことであって、具体例としては、カルボニルハライド、カルボニルエステル、及びハロホルメート等が挙げられる。具体的には、ホスゲン、ジフェニルカーボネート等が挙げられ、ホスゲンの二量体、三量体も用いる事が出来る。カーボネート前駆体は単独または２種類以上を混合して使用しても良い。
【００４７】
本発明のポリカーボネート重合体は溶液法、溶融法等の公知の方法で製造することができる。またその際、適当な分子量調節剤、分岐剤、その他の改質剤等を添加しても良い。
【００４８】
溶液法とは、一般的にホスゲンおよびその２量体、３量体を用いる場合、あるいはハロホルメートを用いる場合に採用されることが多く、クロロホルム、ジクロロメタン、四塩化炭素、ジクロロエタン、アセトニトリル、トルエン、ｏ−キシレン、ｍ−キシレン、ｐ−キシレン、メシチレン、クロロベンゼン、ｏ−ジクロロベンゼン、エチレングリコールジメチルエーテル、ジエチレングリコールジメチルエーテル等の、反応に関与しない溶媒が用いられる。
【００４９】
溶媒量は特に制限されないが、少なすぎれば撹拌に難が生じ、多すぎれば容積効率が悪くなるため、一般的には原料に対して１倍〜２０倍、好ましくは２倍〜５倍程度で行われる。
【００５０】
溶媒法においては、必要量の塩基を用いることにより反応をスムーズに進行させることができる。この時用いられる塩基としては、有機塩基、無機塩基を問わない。具体的に例示すれば、水酸化ナトリウム、水酸化カリウム等のアルカリ金属の水酸化物、トリエチルアミン、ピリジン、Ｎ，Ｎ−ジメチルアニリン、Ｎ，Ｎ−ジブチルアニリン等の３級アミン類等である。
無機塩基の場合は、水溶液として使用することが多い。また有機塩基の場合には、当量用いればよいが、溶媒を兼ねて過剰に用いても構わない。
【００５１】
溶融法とは、一般に炭酸エステル類を用いたエステル交換反応によるポリカーボネート樹脂の製造の際に用いられる方法である。
炭酸ジエステルと、イソソルビドおよび一般式（２）の２価アルコールとのエステル交換反応は、通常無溶媒で行われる。
【００５２】
この時用いられる炭酸ジエステルは、ジメチルカーボネート、ジエチルカーボネート、ジイソプロピルカーボネート、ジフェニルカーボネート、ジトルイルカーボネート等が用いられるが、反応性の観点、およびコストの観点からジフェニルカーボネートが好ましい。
【００５３】
溶媒法、溶融法とも、反応に用いるカーボネート前駆体の量は、の２価アルコール（Ａ）の総量に対し、実質的に反応する量として、０．５〜１．５当量、好ましくは０．７５〜１．２５当量、より好ましくは０．９〜１．１当量の範囲である。
【００５４】
より具体的には、望む分子量のポリカーボネート重合体が得られるモル比をあらかじめ求めて反応することが好ましい。
本発明のポリカーボネート重合体を、溶融法により製造する際は、触媒を用いてもよい。触媒としては、一般的に知られるエステル交換触媒、とりわけビスフェノールＡと炭酸ジエステルとのエステル交換法によるポリカーボネート樹脂の製造に用いられる触媒を用いることが可能である。この様な触媒の具体例としては、例えば、アルカリ金属やアルカリ土類金属の有機酸塩、無機塩、酸化物、水酸化物、水素化物、アルコキサイドや、４級アンモニウム塩、４級アンモニウムヒドロキシド、ホスホニウム塩、アミン類周期表II、III、IV、V族の金属、その酸化物あるいはその塩等が挙げられる。
【００５５】
より具体的には、亜鉛末、錫末、アルミニウム、マグネシウム、ゲルマニウム等の金属、酸化錫（II）、酸化アンチモン（III）、酸化亜鉛、酸化アルミニウム、酸化マグネシウム、酸化チタン（IV）、酸化ゲルマニウム（II）、酸化ゲルマニウム（IV）等の金属酸化物、塩化錫（II）、塩化錫（IV）、臭化錫（II）、臭化錫（IV）、フッ化アンチモン（III）、フッ化アンチモン（V）、塩化亜鉛、塩化マグネシウム、塩化アルミニウム等の金属ハロゲン化物、硫酸錫（II）、硫酸亜鉛、硫酸アルミニウム等の硫酸塩、炭酸マグネシウム、炭酸亜鉛等の炭酸塩、ホウ酸亜鉛等のホウ酸塩、酢酸錫（II）、オクタン酸錫（II）、乳酸錫（II）、酢酸亜鉛、酢酸アルミニウム等の有機カルボン酸塩、トリフルオロメタンスルホン酸錫（II）、トリフルオロメタンスルホン酸亜鉛、トリフルオロメタンスルホン酸マグネシウム、メタンスルホン酸錫（II）、ｐ−トルエンスルホン酸錫（II）等の有機スルホン酸塩等類が挙げられる。
【００５６】
その他の例としては、メタンスルホン酸、ｐ−トルエンスルホン酸等の有機スルホン酸、ジブチルチンオキサイド等の上記金属の有機金属酸化物、又は、チタニウムイソプロポキシド等の上記金属の金属アルコキサイド、又は、ジエチル亜鉛等の上記金属のアルキル金属等が挙げられる。
【００５７】
これらの中でも錫末（金属錫）、酸化錫（II）、オクタン酸錫（II）、乳酸錫（II）塩化錫（II）等に代表される錫系触媒が好ましい。これらは、単独で又は２種類以上組み合わせて使用することができる。
【００５８】
本発明における触媒の使用量は、実質的に反応を進行させる事ができる程度の量であれば特に制限されない。具体的な触媒の使用量は、使用する触媒の種類によって異なるが、一般的には、得られるポリカーボネート重合体の０．００００５〜５重量％の範囲が好ましく、経済性を考慮すると、０．０００１〜１重量％の範囲がより好ましい。
【００５９】
また、一般に試薬中には極微量の触媒となり得る塩基性化合物が不純物として含まれるため、特に精製を行わない場合は、あらためて触媒を添加しなくても反応が進行する場合が多い。
【００６０】
本発明のポリカーボネート重合体の分子量については特に制限されないが、一般的には得られる樹脂の熱物性、機械物性を考慮して、重量平均分子量（Ｍｗ）で５，０００〜２００，０００が好ましく、１０，０００〜１００，０００がより好ましく、２５，０００〜１００，０００が最も好ましい。
【００６１】
特に、機械的特性を満足し、且つ成形に必要な充分な溶融流動性を得られる分子量範囲を、あらかじめ求める事が好ましい。
本発明のポリカーボネート重合体のガラス転移温度、引張破断伸び等の機械物性は、脂環式ジオール（Ｂ）由来のユニット（ｑ）と乳酸及び／又はグリコール酸由来の単位を含む（ポリ）エステル由来のユニット（ｒ）の構成比、ユニット（ｒ）の種類、分子量等により主に調整することが可能である。本発明で示す範囲で、ガラス転移温度、機械物性等が実用上問題のないバランスのとれた範囲となる。
【００６２】
本発明のポリカーボネート重合体に、本発明の目的を損なわない範囲内で用途に応じて、他の樹脂、安定剤（酸化防止剤、紫外線吸収剤、光安定剤など）、難燃剤（臭素系難燃剤、燐系難燃剤、メラミン化合物など）、滑剤、離形剤、帯電防止剤、表面ぬれ改善剤、染料や顔料を含む着色剤、核剤（有機カルボン酸金属塩など）および可塑剤、末端封鎖剤（エポキシ化合物、オキサゾリン化合物）、その他樹脂などを添加できる。これらの添加剤は１種または２種以上を含有させて使用することができる。
【００６３】
本発明により得られるポリカーボネート重合体の成形加工法は特に制限されず、公知公用の方法を用いることができる。具体的には、射出成形、押出成形、インフレーション成形、押出中空成形、発泡成形、カレンダー成形−、ブロー成形、バルーン成形、真空成形、紡糸等の成型加工法が適用される。
【００６４】
本発明におけるシートとは厚みが1０μｍ〜１０ｍｍ程度のシートまたはフィルムを両方含んだものをいうこととする。
【００６５】
本発明におけるポリカーボネート重合体の、ガラス転移温度は６０℃以上２００℃未満の範囲であり、好ましくは６５℃以上１８０℃未満の範囲であり、さらに好ましくは７０℃以上１５０℃未満の範囲である。引張破断伸びに関しては、０．５％以上２００％未満の範囲であり、好ましくは１％以上２００％未満の範囲、さらに好ましくは１．５％以上２００％未満の範囲である。
【００６６】
本発明におけるポリカーボネート重合体は、必ずしも透明材料として用いる必要は無いが、透明性が求められる用途においては、その指標としてHazeの値が０．１％〜３０％未満であることが好ましく、より好ましくは０．１％〜２０％未満の範囲、更に好ましくは０．１〜１０％未満の範囲で用いられる。
【００６７】
なお、本発明で示すガラス転移温度（Ｔｇ）は走査熱量計（島津製作所社製ＤＳＣ−６０）で昇温速度１０℃／分、３０℃〜２５０℃の温度範囲で示差熱分析（ＤＳＣ分析）したものであり、透明性は透明性の指標としてＨａｚｅ（曇度）で示し、測定には厚さ０．５ｍｍ、幅および長さ４ｍｍのシート状試験片を用いＪＩＳ  Ｋ−６７１４に従って、ＨａｚｅメーターＴＣ−ＨIII（東京電色（株））にて測定した。引張破断伸びは、ＪＩＳ  Ｋ−７１１３に準じた方法で、１（１／５）号形試験片を用いて測定した。温度２３℃、湿度５０％、引張速度１０ｍｍ／ｍｉｎの条件で試験を行った。
【００６８】
本発明におけるポリカーボネート重合体の用途は特に制限されないが、耐熱性と透明性に優れているという特徴を生かし、容器や包装材料、汎用に使用されている樹脂の代替物として好適に使用する事ができる。
【００６９】
具体的には、ボールペン・シャープペン・鉛筆等の筆記用具の部材、ステーショナリーの部材、ゴルフ用ティー、始球式用発煙ゴルフボール用部材、経口医薬品用カプセル、肛門・膣用座薬用担体、皮膚・粘膜用張付剤用担体、農薬用カプセル、肥料用カプセル、種苗用カプセル、コンポスト、釣り糸用糸巻き、釣り用浮き、漁業用擬餌、ルアー、漁業用ブイ、狩猟用デコイ、狩猟用散弾カプセル、食器等のキャンプ用品、釘、杭、結束材、ぬかるみ・雪道用滑り止め材、ブロック、弁当箱、食器、コンビニエンスストアで販売されるような弁当や惣菜の容器、箸、割り箸、フォーク、スプーン、串、つまようじ、カップラーメンのカップ、飲料の自動販売機で使用されるようなカップ、鮮魚、精肉、青果、豆腐、惣菜等の食料品用の容器やトレイ、鮮魚市場で使用されるようなトロバコ、牛乳・ヨーグルト・乳酸菌飲料等の乳製品用のボトル、炭酸飲料・清涼飲料等のソフトドリンク用のボトル、ビール・ウイスキー等の酒類ドリンク用のボトル、シャンプーや液状石鹸用のポンプ付き、又は、ポンプなしのボトル、歯磨き粉用チューブ、化粧品容器、洗剤容器、漂白剤容器、保冷箱、植木鉢、浄水器カートリッジのケーシング、人工腎臓や人工肝臓等のケーシング、注射筒の部材、テレビやステレオ等の家庭電化製品の輸送時に使用するための緩衝材、コンピューター・プリンター・時計等の精密機械の輸送時に使用するための緩衝材、ガラス・陶磁器等の窯業製品の輸送時に使用するための緩衝材等に使用することができるが、優れた耐熱性と透明性を生かした、包装用フィルム、食品用容器、卵パック、ブリスターパック、コンパクトディスク（ＣＤ）、ＣＤ−Ｒ、ＣＤ−ＲＯＭ、ＬＤ、ＤＶＤ、透明導電性フィルム、ミニディスク（ＭＤ）、カセットテープ、ビデオテープ、パソコンや携帯電話の筐体、哺乳瓶、吸い飲み等の用途へ好適に利用する事ができる。
【実施例】
【００７０】
以下に実施例をあげて本発明を詳述する。なお、本出願の明細書における実施例の記載は、本発明の内容の理解を支援するための説明であって、その記載は本発明の技術的範囲を狭く解釈する根拠となる性格のものではない。この実施例で用いた評価方法は、以下の通りである。
１）重量平均分子量（Ｍｗ）
重量平均分子量（Ｍｗ）は、ゲルパーミエーションクロマトグラフィー（カラム温度４０℃、クロロホルム溶媒）で測定し、ポリスチレンを標準としてサンプルとの比較により重量平均分子量を求めた。
２）ガラス転移温度（Ｔｇ）
走査熱量計（島津製作所社製ＤＳＣ−６０）で昇温速度１０℃／分、３０℃〜２５０℃の温度範囲で示差熱分析（ＤＳＣ分析）した。
３）透明性
透明性の指標として用いたＨａｚｅ値（曇度）および平行光線透過率は、ＪＩＳ  Ｋ−７１３６（ＩＳＯ１４７８２）およびＪＩＳ  Ｋ−７３６１−１（ＩＳＯ１３４６８−１）に準拠して、ヘーズメーターＮＤＨ２０００（日本電色工業社製）により、Ｈａｚｅ値(曇度)（ＨＺ：％）および平行光線透過率（ＰＴ：％）を測定した。測定値は５回の平均値である。測定には厚さ０．５ｍｍ、幅および長さ４ｍｍのシート状試験片を用いた。
４）引張破断伸び
ＪＩＳ  Ｋ−７１１３に準じた方法で、１（１／５）号形試験片を用いて測定した。温度２３℃、湿度５０％、引張速度１０ｍｍ／ｍｉｎの条件で試験を行った。
５）ヤング率
厚さ０．５ｍｍのプレスシートについて、２３℃、相対湿度５０％の条件中に３日間放置した後、ダンベル型の試料を切り出し、引張試験機インストロン４５０１（インストロン社製）を用い、２３℃、相対湿度５０％の条件下で、ひずみ速度１００％／分の条件で引張試験を行い、ヤング率を求めた。
【００７１】
[実施例１]
攪拌機、コンデンサー、温度計、窒素導入管を装着した２００ｍｌセパラブルフラスコに、イソソルビド１０ｇ（０．０６８４ｍｏｌ）、ラクチド４０ｇ（０．２７７５ｍｏｌ）、オクタン酸スズ０．０２ｇおよびキシレン１００ｇを装入し、窒素気流下において撹拌しながら１４０℃まで昇温した。１４０〜１４５℃において環流させながら６時間反応させた後、最大１４０℃、５ｍｍＨｇの条件でキシレンを留去してイソソルビドにラクチドを開環付加させた両末端水酸基である２価アルコール（Ａ−１）を得た。この全量をピリジン５４ｇ（０．６８４ｍｏｌ）、１，２−ジクロロエタン１００ｇに溶解し、攪拌機、コンデンサー、温度計、滴下ロート、窒素導入管を装着した３００ｍｌ丸底フラスコに装入した。撹拌をしながら約５０℃まで昇温し、トリホスゲン１０.１５ｇ（０．０３４２ｍｏｌ）と１，２−ジクロロエタン３０ｇの溶液を３．５時間かけてゆっくり滴下した。反応開始とともに反応熱により内温が上昇したので、内温を５０〜５５℃に保つように注意しながら反応を行った。
【００７２】
滴下終了後、同温度を保ちながらさらに１時間撹拌を行い、反応を充分進行させた。反応終了後、反応マス中に水１００ｍｌを、発生する炭酸ガスによる突沸に注意しながらゆっくり滴下し、未反応のトリホスゲンを分解した。この反応マスを、濃塩酸５４．９ｇ（０．５３ｍｏｌ）、水２００ｇの塩酸水中に静かに注ぎ、デカントして褐色の固形物を得た。このものを、３００ｍｌのメタノールを用いてホモミキサーで粉砕洗浄を２回行い、さらに３００ｍｌの水でスラリー洗浄、濾過後のウェットケーキをメタノールでリンス洗浄したのち、窒素雰囲気下で乾燥し、イソソルビド由来の単位２０重量部、ラクチド（乳酸）由来の単位８０重量部のポリカーボネート重合体（１）４５．５ｇを得た。
得られたポリカーボネート重合体（１）はＭｗ＝９．３万、ガラス転移温度＝７５℃であった。成形時の溶融流動性は良好で、特に問題なく加工できた。物性の測定結果を表１に示す。
【００７３】
[比較例１]
実施例１と同様の反応装置に、イソソルビド１４．６ｇ（０．１ｍｏｌ）、シクロヘキサノール０．１３３ｇ（０．００１３３ｍｏｌ）、ピリジン７９．１ｇ、１，２−ジクロロエタン５０ｇを装入し、トリホスゲン１４．８３ｇ（０．０５ｍｏｌ）および１，２−ジクロロエタン５０ｇの溶液を滴下しながら、同様にして反応を行った。反応終了後、同様の処理を行い、イソソルビドのホモポリカーボネート樹脂１５．３ｇを得た。
得られたイソソルビドのポリカーボネートはＭｗ＝１１．６万、ガラス転移温度＝１６６℃であった。物性の測定結果を表１に示す。得られたイソソルビドのホモポリカーボネート樹脂を成形しようとしたが、溶融流動性が悪く、成形時に割れてしまうため成形することができず、測定不可能であった。
【００７４】
【表１】
2007146019.tif 000010
【産業上の利用可能性】
【００７５】
本発明のポリカーボネート重合体は、優れた耐熱性、透明性を有し、実用的に十分な成形性、溶融流動性、加工性を有しており、光ディスク用基材、容器や包装材料に好適であり、汎用樹脂の代替として使用する事ができる。